(57)【要約】【課題】酸化珪素粉末を連続的に製造し、高周波プラズマにより炭素を含む液体状の物質や水を蒸発させて分解させる必要がなく、これにより酸化珪素粉末の生産性を向上する。【解決手段】本発明は、無電極型の高周波誘電法により発生した高周波プラズマ１２中で、二酸化珪素粉末及び金属珪素粉末の混合物を原料として非晶質のＳｉＯｘで表される酸化珪素粉末１１を製造する方法である。上記酸化珪素粉末１１の酸素含有量Ｘは０．２以上１．０未満の範囲にあり、酸化珪素粉末の不純物濃度が最大で１０ｐｐｍ未満である。高周波プラズマ１２の発生雰囲気の圧力を０．０５〜０．１２ＭＰａの範囲に調整し、かつ高周波プラズマ１２の高周波出力をＡ(Ｗ)とし、二酸化珪素粉末及び金属珪素粉末の混合物の供給速度をＢ(ｋｇ／時)とするとき、Ａ／Ｂが１．０×１０4(Ｗ・時／ｋｇ)以上になるように調整して、高周波プラズマ１２を発生させる。【選択図】図１
2014088292.tif 000002
【特許請求の範囲】
【請求項１】
無電極型の高周波誘電法により発生した高周波プラズマ中で、二酸化珪素粉末及び金属珪素粉末の混合物を原料として非晶質のＳｉＯｘで表される酸化珪素粉末を製造する方法であって、
前記酸化珪素粉末の酸素含有量Ｘが０．２以上１．０未満の範囲にあり、
前記酸化珪素粉末の不純物濃度が最大で１０ｐｐｍ未満である
ことを特徴とする酸化珪素粉末の製造方法。
【請求項２】
前記高周波プラズマの発生雰囲気の圧力を０．０５〜０．１２ＭＰａの範囲に調整し、かつ前記高周波プラズマの高周波出力をＡ(Ｗ)とし、前記二酸化珪素粉末及び前記金属珪素粉末の混合物の供給速度をＢ(ｋｇ／時)とするとき、Ａ／Ｂが１．０×１０4(Ｗ・時／ｋｇ)以上になるように調整して、前記高周波プラズマを発生させる請求項１記載の酸化珪素粉末の製造方法。
【請求項３】
前記酸化珪素粉末の平均粒径が体積基準で０．００２〜１μｍの範囲にある請求項１記載の酸化珪素粉末の製造方法。
【請求項４】
前記二酸化珪素粉末が、ヒュームドシリカであるか、或いはこのヒュームドシリカを原料としかつ平均粒径が体積基準で０．１〜８０μｍの範囲にある造粒粉である請求項１記載の酸化珪素粉末の製造方法。
【請求項５】
前記造粒粉が、ヒュームドシリカをスラリー化又はゲル化した後、１００〜１１００℃の範囲の温度で乾燥して得られる請求項４記載の酸化珪素粉末の製造方法。
【発明の詳細な説明】
【技術分野】
【０００１】
本発明は、原料として安価な二酸化珪素粉末を用い、無電極型の高周波誘導法により大気圧又はそれに近い圧力で発生させた高周波プラズマにより、酸化珪素粉末を製造する方法に関するものである。
【背景技術】
【０００２】
従来、酸化珪素粉末は、例えば光学レンズの反射防止用保護膜や、食品包装用のガスバリアフィルムなどの蒸着原料としての用途が知られている。また、最近では、酸化珪素粉末は、リチウムイオン電池の負極材料、透明導電膜、シリコンナノ結晶用などの原料として期待されている。この酸化珪素粉末の製造方法については、これまで種々の技術が開示されている（例えば、特許文献１〜５参照。）。
【０００３】
特許文献１には、二酸化珪素粉末を含む混合原料粉末を不活性ガス若しくは減圧下で１１００〜１６００℃に加熱して酸化珪素ガスを発生させ、この酸化珪素ガスを冷却した基体表面に析出させた後に、この酸化珪素析出物を回収する酸化珪素粉末の製造方法が開示されている。この酸化珪素粉末の製造方法では、混合原料粉末が、二酸化珪素粉末と金属珪素粉末との混合物であり、その混合度が０．９以上であり、かさ密度が０．３ｇ／ｃｍ3以上である。また二酸化珪素粉末の比表面積は５０ｍ2／ｇ以上であり、金属珪素粉末の比表面積は０．５ｍ2／ｇ以上である。また基板表面が２００〜５００℃に冷却される。また冷媒としては、水や熱媒等の液体、或いは空気や窒素等の気体が用いられ、基体としては、加工性の点でステンレス鋼、モリブデン、タングステン等の高融点金属が用いられる。更に基体上に析出した酸化珪素粉末は、掻き取り等により回収される。
【０００４】
また、特許文献２には、少なくとも二酸化珪素粉末を含む混合原料粉末を不活性ガス若しくは減圧下１１００〜１６００℃の温度範囲で加熱し、酸化珪素ガスを発生させ、酸化珪素ガスを冷却した基体表面に析出させる酸化珪素粉末の製造方法が開示されている。この酸化珪素粉末の製造方法では、基体表面の温度が１００〜４００℃であり、酸化珪素ガスの蒸気濃度が０．５〜１５ｇ／ｍ3である。また得られた酸化珪素粉末は多孔質であり、その細孔平均径は０．５〜２０ｎｍであり、その細孔容積は０．００５〜０．２ｃｍ3／ｇであり、その比表面積は５〜３００ｍ2／ｇである。また酸化珪素粉末は、一般式ＳｉＯｘで表される酸化珪素粉末であり、Ｘの範囲が０．９以上１．８以下である。一方、原料としては、二酸化珪素粉末とこれを還元する粉末との混合物が用いられ、具体的な還元粉末としては、金属珪素化合物， 炭素含有粉末が挙げられ、特に金属珪素粉末を用いると、反応性及び収率を高めることができる。また上記酸化珪素ガスが、冷却された基体に接触して冷却されることにより、基体上に酸化珪素粉末が析出する。また冷媒としては、水や熱媒等の液体、或いは空気や窒素等の気体が用いられ、基体としては、加工性の点で、ステンレス鋼、モリブデン、タングステン等の高融点金属が用いられる。更に上記基体上に析出した酸化珪素粉末は、掻き取り等により回収され、この回収された酸化珪素粉末ボールミル等の手段により粉砕される。
【０００５】
また、特許文献３には、熱プラズマ装置内で、アルゴンと水素が体積比で（１５：１）〜（４：１）となるように混合された混合ガスの熱プラズマを発生させ、この熱プラズマによりシリカ粉末を分解処理して、一般式ＳｉＯｘ（Ｘは１．０より大きく１．６以下である。）で表されるケイ素低級酸化物粒子を得るケイ素低級酸化物粒子の製造方法が開示されている。このケイ素低級酸化物粒子の製造方法では、熱プラズマによりシリカ粉末を分解処理した後に、熱プラズマ装置内に表面処理剤ガスを導入することにより、表面処理されたケイ素低級酸化物粒子が得られる。また表面処理剤ガスは、シラザン化合物ガス又はシランカップリング剤ガスのいずれか一方又は双方である。このように構成されたケイ素低級酸化物粒子の製造方法では、先ずチャンバ内の空気を真空ポンプで排出することにより、チャンバ内の圧力を０．１３〜６６．５ｋＰａ程度に調整し、次に熱プラズマ発生部にアルゴンガス導入管及び水素ガス導入管からアルゴンガス及び水素ガスをそれぞれ導入して、所定の出力の直流電力を印加し、体積比で（１５：１）〜（４：１）となるように混合したアルゴン及び水素の混合ガスの温度が１００００℃程度である熱プラズマジェットを発生させ、更に原料のシリカ粉末をアルゴンガスとともに、原料導入管から導入し、上記熱プラズマジェットとともに、チャンバ内に噴出させる。これにより原料のシリカ（ＳｉＯ2）粒子が上記混合ガスの熱プラズマにより原子レベルまで分解され、Ｓｉ、Ｏ及びＳｉＯのガスが生成され、これらのＳｉ、Ｏ及びＳｉＯのガスは、プラズマからチャンバ内壁へ移動し、急冷されてＳｉＯｘ粒子が生成される。
【０００６】
また、特許文献４には、ＳｉＯガスが発生する原料をプラズマ加熱により気化させてＳｉＯガスとした後、珪素酸化物として析出させることを特徴とするＳｉＯｘ（ｘ＜１）の製造方法が開示されている。このＳｉＯｘ（ｘ＜１）の製造方法では、ＳｉＯガスを析出する際に、析出基体を用いる。これは、ＳｉＯガスを析出基体に珪素酸化物として析出させることにより、塊状の珪素酸化物を得ることができるので、容易に珪素酸化物を回収できるからである。この場合、析出基体は冷却手段により一定の温度に保つのが好ましく、析出基体の温度は、例えば５００℃とすることができる。またＳｉＯガスを析出する際に、ＳｉＯガスに非酸化性ガスを混合して冷却する。これは、ＳｉＯガスに非酸化性ガスを混合し、ＳｉＯガスを冷却して珪素酸化物として析出させることにより、珪素酸化物の酸化が進行することなく、連続して珪素酸化物を製造できるからである。この場合、非酸化性ガスとして、例えば５００℃に加熱したアルゴンガスを用いることができる。更にＳｉＯガスが発生する原料は、Ｓｉ粉末とＳｉＯ2粉末又はＳｉＯ粉末のいずれか一方又は双方とを混合して得られたものを用いる。これは、Ｓｉ粉末とＳｉＯ2粉末等とを混合する際に、原料の各粉末の配合比を調整することにより、原料のＳｉとＯ（酸素）の成分比、即ち得られるＳｉＯｘのｘ値を制御できるからである。例えば、Ｓｉ粉末とＳｉＯ2粉末とを混合した原料を、フレームの中心温度が１０，０００℃のプラズマに通過させることにより加熱し気化させてＳｉＯガスとした後、温度を５００℃に保持した析出基体に珪素酸化物として析出させ、この析出した珪素酸化物を基体から取外し、ボールミルを用いて粉砕することにより、粉末状の珪素酸化物が製造される。
【０００７】
更に、特許文献５には、二酸化珪素の粉末を、炭素を含む液体状の物質に分散させ、更に水を添加してスラリーにし、このスラリーを液滴化させて酸素を含まない熱プラズマ炎中に供給する一酸化珪素微粒子の製造方法が開示されている。この一酸化珪素粒子の製造方法では、二酸化珪素の粉末の量が二酸化珪素の粉末と炭素を含む液体状の物質の総量に対して１０〜６５質量％であり、炭素を含む液体状の物質の量が二酸化珪素の粉末と炭素を含む液体状の物質の総量に対して９０〜３５質量％であり、水の量が二酸化珪素の粉末と炭素を含む液体状の物質の総量に対して１０〜４０質量％である。また炭素を含む液体状の物質は、アルコール、ケトン、ケロシン、オクタン又はガソリンであり、熱プラズマ炎は、水素、ヘリウム及びアルゴンの少なくとも１つのガスに由来する。更に一酸化珪素微粒子は、二酸化珪素の粉末を、炭素を含む液体状の物質に分散させ、更に水を添加してスラリーにし、このスラリーを液滴化させて酸素を含まない熱プラズマ炎中に供給して生成される。
【先行技術文献】
【特許文献】
【０００８】
【特許文献１】特許第３８２４０４７号公報（請求項１〜４、段落［００２１］、［００２２］）
【特許文献２】特開２００７−０９９６２１号公報（請求項１〜３、段落［００１４］、［００２１］、［００２２］、［００２６］）
【特許文献３】特開２０１１−０７９６９５号公報（請求項１〜３、段落［００１６］）
【特許文献４】特開２０１１−０７９７２４号公報（請求項１〜４、段落［００３７］〜［００３９］、［００４２］）
【特許文献５】特開２０１１−１６８４１２号公報（請求項１〜５）
【発明の概要】
【発明が解決しようとする課題】
【０００９】
しかし、上記従来の特許文献１及び２に示された酸化珪素粉末の製造方法では、酸化珪素が、二酸化珪素粉末を含む混合原料粉末を不活性ガス若しくは減圧下で高温の１１００〜１６００℃に加熱して酸化珪素ガスを発生させ、この酸化珪素ガスを冷却した基体表面に析出させた後に、この酸化珪素析出物を回収するというバッチ式で製造されるため、生産性が低い問題点があった。また、上記従来の特許文献１及び２に示された酸化珪素粉末の製造方法では、二酸化珪素と金属珪素の反応により発生した酸化珪素ガスの一部が、不可避的に、１００〜５００℃に冷却した基体上の表面で酸化珪素として析出しないものがあり、酸化珪素粉末の回収率が低いという問題点もあった。上述のことから、従来の特許文献１及び２に示された酸化珪素粉末の製造方法では、酸化珪素の製造コストが増大する問題点があった。更に、上記従来の特許文献１及び２に示された酸化珪素粉末の製造方法では、１００〜５００℃に冷却したステンレス鋼、モリブデン、タングステン等の基板上に析出した酸化珪素を掻き取って回収されるため、不可避的に鉄等の不純物が混入する問題点があり、上記従来の特許文献２に示された酸化珪素粉末の製造方法では、上記回収された酸化珪素をボールミル等により粉砕されるため、鉄等の不純物が更に多く混入する問題点があった。
【００１０】
一方、上記従来の特許文献３に示されたケイ素低級酸化物粒子の製造方法では、熱プラズマ発生部にアルゴンガス及び水素ガスを導入し、所定の出力の直流電力を印加し、アルゴン及び水素の混合ガスの温度が１００００℃程度である熱プラズマジェットを発生させており、この熱プラズマジェットの発生方式が電極を有する直流アーク放電方式であるために、タングステンや鉄等の電極材料からの不純物がケイ素低級酸化物粒子に混入してしまう問題点があった。また、上記従来の特許文献４に示されたＳｉＯｘ（ｘ＜１）の製造方法では、特許文献１や特許文献２と同様に、基体に析出した珪素酸化物を基体から取外すときに基体を構成する金属成分が不純物として混入したり、或いは珪素酸化物をボールミルで粉砕するときにボールミルを構成する金属成分が不純物として混入してしまう問題点があった。更に、従来の特許文献５に示された一酸化珪素微粒子の製造方法では、二酸化珪素粉末を、アルコールやケトン等の炭素を含む液体状の物質に分散させ、更に水を添加してスラリーにし、このスラリーを液滴化させて、酸素を含まない熱プラズマ炎中に供給することにより、一酸化珪素微粒子を製造しているため、炭素を含む液体状の物質や水を蒸発させて分解させるのに、高周波プラズマの熱エネルギが多く消費されてしまうため、酸化珪素を効率良く生産できない問題点があった。
【００１１】
本発明の目的は、酸化珪素粉末を連続的に製造することができ、また製造された酸化珪素粉末を全て回収することができ、更に高周波プラズマにより炭素を含む液体状の物質や水を蒸発させて分解させる必要がなく、これにより酸化珪素粉末の生産性を向上できる、酸化珪素粉末の製造方法を提供することにある。
【課題を解決するための手段】
【００１２】
本発明の第１の観点は、無電極型の高周波誘電法により発生した高周波プラズマ中で、二酸化珪素粉末及び金属珪素粉末の混合物を原料として非晶質のＳｉＯｘで表される酸化珪素粉末を製造する方法であって、酸化珪素粉末の酸素含有量Ｘが０．２以上１．０未満の範囲にあり、酸化珪素粉末の不純物濃度が最大で１０ｐｐｍ未満であることを特徴とする酸化珪素粉末の製造方法である。
【００１３】
本発明の第２の観点は、第１の観点に基づく発明であって、更に高周波プラズマの発生雰囲気の圧力を０．０５〜０．１２ＭＰａの範囲に調整し、かつ高周波プラズマの高周波出力をＡ(Ｗ)とし、二酸化珪素粉末及び金属珪素粉末の混合物の供給速度をＢ(ｋｇ／時)とするとき、Ａ／Ｂが１．０×１０4(Ｗ・時／ｋｇ)以上になるように調整して、高周波プラズマを発生させることを特徴とする。
【００１４】
本発明の第３の観点は、第１の観点に基づく発明であって、更に酸化珪素粉末の平均粒径が体積基準で０．００２〜１μｍの範囲にあることを特徴とする。
【００１５】
本発明の第４の観点は、第１の観点に基づく発明であって、更に二酸化珪素粉末が、ヒュームドシリカであるか、或いはこのヒュームドシリカを原料としかつ平均粒径が体積基準で０．１〜８０μｍの範囲にある造粒粉であることを特徴とする。
【００１６】
本発明の第５の観点は、第４の観点に基づく発明であって、更に造粒粉が、ヒュームドシリカをスラリー化又はゲル化した後、１００〜１１００℃の範囲の温度で乾燥して得られることを特徴とする。
【発明の効果】
【００１７】
本発明の第１の観点の酸化珪素粉末の製造方法では、原料として安価な二酸化珪素粉末と金属珪素粉末の混合物を用い、これを無電極型の高周波誘電法により発生した高周波プラズマ中で、二酸化珪素粉末及び金属珪素粉末を蒸発させることにより、酸化珪素ガスを発生させ、これをガス流中で急冷させることにより、酸化珪素粉末を製造したので、ＳｉＯｘで表される酸化珪素粉末の酸素含有量Ｘが０．２以上１．０未満の範囲にあり、上記得られた酸化珪素粉末は非晶質になる。また酸化珪素が、二酸化珪素粉末及び金属珪素粉末を含む混合物（原料粉末）を不活性ガス若しくは減圧下で加熱して酸化珪素ガスを発生させ、この酸化珪素ガスを冷却した基体表面に析出させた後に、この酸化珪素析出物を回収するというバッチ式で製造されるため、生産性が低い従来の酸化珪素粉末の製造方法と比較して、本発明では、酸化珪素粉末を連続的に製造することができるので、酸化珪素粉末の生産性を向上できる。また二酸化珪素と金属珪素の反応により発生した酸化珪素ガスの一部が、不可避的に、１００〜５００℃に冷却した基体上の表面で酸化珪素として析出しないものがあり、酸化珪素粉末の回収率が低いという問題点があった従来の酸化珪素粉末の製造方法と比較して、本発明では、製造された酸化珪素粉末を全て回収することができるので、酸化珪素粉末の生産性を向上できる。更に炭素を含む液体状の物質や水を蒸発させて分解させるのに、高周波プラズマの熱エネルギが多く消費されてしまうため、酸化珪素を効率良く生産できない問題点があった従来の一酸化珪素微粒子の製造方法と比較して、本発明では、高周波プラズマにより炭素を含む液体状の物質や水を蒸発させて分解させる必要がないので、酸化珪素粉末の生産性を向上できる。
【００１８】
一方、ステンレス鋼、モリブデン、タングステン等の基板上に析出した酸化珪素を掻き取り等により回収したり、或いはこの回収した酸化珪素をボールミル等により粉砕して粒度を調整している従来の酸化珪素粉末の製造方法等と比較して、本発明では、不純物濃度が最大で１０ｐｐｍ未満と低い。上記不純物を含む酸化珪素（珪素低級酸化物）を蒸着材として用いた場合、ガスバリアフィルムに酸化珪素膜を成膜させる際に、異常放電（アークスポット）の原因となり、この異常放電（アークスポット）が発生すると、ガス化していない酸化珪素がガスバリアフィルムに付着するため、ガスフィルムに凸部やピンホール等の酸化珪素の不均一面が生成されてしまい、これによりガスバリア性が低下してしまう問題点があった従来のケイ素低級酸化物粒子の製造方法と比較して、本発明では、酸化珪素粉末の不純物濃度が最大で１０ｐｐｍ未満であるので、酸化珪素粉末をガスバリアフィルムとして使用した場合、良好なガスバリア性を有する蒸着膜を形成できる。また上記不純物を含む酸化珪素（珪素低級酸化物）をリチウムイオン二次電池の負極活物質として用いた場合、酸化珪素中の鉄やタングステンにより初回充放電時の不可逆容量が大きくなってしまい、サイクル特性が劣化する問題点があった従来のケイ素低級酸化物粒子の製造方法と比較して、本発明では、酸化珪素粉末の不純物濃度が最大で１０ｐｐｍ未満であるので、酸化珪素粉末をリチウムイオン二次電池の負極活性物質として用いた場合、初期充放電時の不可容量を小さくすることができ、これによりサイクル特性を向上できる。
【００１９】
本発明の第２の観点の酸化珪素粉末の製造方法では、高周波プラズマの発生雰囲気の圧力を０．０５〜０．１２ＭＰａの範囲に調整するので、高周波プラズマのエネルギ密度が大きく、二酸化珪素粉末を短時間で効率良く加熱できるとともに、高温領域で二酸化珪素粉末の反応速度を指数関数的に増大させることができる。また高周波プラズマの高周波出力をＡ(Ｗ)とし、二酸化珪素粉末の供給速度をＢ(ｋｇ／時)とするとき、Ａ／Ｂが１．０×１０4(Ｗ・時／ｋｇ)以上になるように調整して、高周波プラズマを発生させる。上記Ａ／Ｂが１．０×１０4（Ｗ・時／ｋｇ）より小さいと、二酸化珪素粉末と金属珪素粉末に与える高周波プラズマのエネルギが少ないため、二酸化珪素粉末及び金属珪素粉末の反応速度が遅くなる。
【００２０】
本発明の第３の観点の酸化珪素粉末の製造方法では、酸化珪素粉末の平均粒径が体積基準で０．００２〜１μｍの範囲にあるため、ステンレス鋼等の基板上に析出した酸化珪素を掻き取り等によって回収する必要がなく、また回収した酸化珪素をボールミル等により粉砕して粒度を調整する必要がなく、酸化珪素粉末への不純物の混入が少なくなる。この結果、酸化珪素粉末中の不純物濃度が最大で１０ｐｐｍ未満と低くなる。
【００２１】
本発明の第４の観点の酸化珪素粉末の製造方法では、二酸化珪素粉末として用いたヒュームドシリカが高純度で安価であり、またヒュームドシリカの平均粒径が５〜５０ｎｍと小さく、更にヒュームドシリカの比表面積が１０〜４００ｍ2／ｇと広いので、ヒュームドシリカが高周波プラズマ中で熱エネルギを受け易く、蒸発し易い。この結果、酸化珪素粉末を効率良く製造できる。また、ヒュームドシリカを原料としかつ平均粒径が体積基準で０．１〜８０μｍの範囲にある造粒粉を用いても、上記と同様の効果を得られる。
【００２２】
ヒュームドシリカのかさ密度は、２０〜１００ｇ／リットルと極めて小さいため、高周波プラズマ中に比較的多くの量のヒュームドシリカを安定的に供給することが難しい。このため、本発明の第５の観点の酸化珪素粉末の製造方法では、ヒュームドシリカを、スラリー化又はゲル化した後、１００〜１１００℃の範囲の温度で乾燥させて、平均粒径が体積基準で０．１〜８０μｍである造粒粉としたので、高周波プラズマ中に比較的多くの量のヒュームドシリカを安定的に供給できる。この結果、ヒュームドシリカの造粒粉の単位時間当たりの蒸発量を増大できるので、酸化珪素粉末の単位時間当たりの製造量を増大できる。
【図面の簡単な説明】
【００２３】
【図１】本発明実施形態の酸化珪素粉末の製造に用いられる高周波プラズマ装置の概略断面図である。
【図２】原料のヒュームドシリカとイオン交換水とを連続混練装置により混合してヒュームドシリカのスラリーを調製している状態を示す概略断面図である。
【発明を実施するための形態】
【００２４】
次に本発明を実施するための形態を図面に基づいて説明する。図１に示すように、酸化珪素粉末１１は、無電極型の高周波プラズマ装置１０を用いて高周波誘電法により高周波プラズマ１２を発生させ、この高周波プラズマ１２中に原料である二酸化珪素粉末及び金属珪素粉末の混合物を供給することにより製造される。上記無電極型の高周波プラズマ装置１０は、高周波プラズマ１２を発生させるプラズマトーチ１３と、このプラズマトーチ１３の下部に設けられた反応筒であるチャンバ１４と、このチャンバ１４の下部に設けられチャンバ１４内で生成された酸化珪素粉末１１を回収する回収容器１６とを備える。プラズマトーチ１３は、下面が開放されてチャンバ１４内に連通し上面が開放された石英管１３ａと、この石英管１３ａを巻回する高周波誘導コイル１３ｂと、石英管１３ａの上面を封止する蓋体１３ｃとを有する。この蓋体１３ｃには原料供給管１７が挿通されるとともに、ガス導入管１８が接続される。またチャンバ１４の上部側面には、チャンバ１４内のガスを排出するためのガス排出口１４ａが設けられる。
【００２５】
上記高周波プラズマ装置１０では、ガス導入管１８から石英管１３ａ内にアルゴンガス、ヘリウムガス、水素ガス、窒素ガス及び酸素ガスからなる群より選ばれた１種又は２種以上の混合ガスを導入して、高周波誘導コイル１３ｂに所定の高周波電力を供給すると、石英管１３ａ内からチャンバ１４内にかけて高周波プラズマ１２を発生し、原料粉末である二酸化珪素粉末及び金属珪素粉末の混合物は原料供給管１７を通って高周波プラズマ４０中に供給されるようになっている。また上記高周波プラズマ１２の高周波出力をＡ(Ｗ)とし、二酸化珪素粉末及び金属珪素粉末の混合物の供給速度をＢ(ｋｇ／時)とするとき、Ａ／Ｂが１．０×１０4(Ｗ・時／ｋｇ)以上になるように調整して、高周波プラズマ１２を発生させる。ここで、Ａ／Ｂを１．０×１０4(Ｗ・時／ｋｇ)以上に限定したのは、１．０×１０4（Ｗ・時／ｋｇ）より小さいと、二酸化珪素粉末と金属珪素粉末に与える高周波プラズマのエネルギが少ないため、二酸化珪素粉末及び金属珪素粉末の反応速度が遅くなるという理由に基づく。また高周波プラズマ１２の発生雰囲気の圧力は、全圧（混合ガス全体の圧力）で０．０５〜０．１２ＭＰａの範囲、好ましくは０．７〜１．０ＭＰａの範囲に調整される。ここで、高周波プラズマ１２の発生雰囲気の圧力の下限値を全圧で０．０５ＭＰａに限定したのは、電子だけではなく、イオンや原子等の重粒子も高温になるため、高周波プラズマ１２のエネルギ密度が大きくなり、二酸化珪素粉末及び金属珪素粉末を短時間で効率良く加熱でき、また高温領域における二酸化珪素粉末及び金属珪素粉末の反応速度の指数関数的な増大が期待できるからである。また、高周波プラズマ１２の発生雰囲気の圧力の上限値を全圧で０．１２ＭＰａに限定したのは、０．１２ＭＰａより大きくなると、高周波プラズマにより加熱される混合ガスの温度が高くなり過ぎ、チャンバ１４の表面を融解させてしまうからである。
【００２６】
一方、原料粉末のうち二酸化珪素粉末としては、ヒュームドシリカを用いるか、或いはこのヒュームドシリカを原料としかつ平均粒径が体積基準で０．１〜８０μｍの範囲、好ましくは０．５〜３０μｍの範囲にある造粒粉を用いることが好ましい。ここで、ヒュームドシリカの造粒粉の平均粒径を体積基準で０．１〜８０μｍの範囲に限定したのは、０．１μｍ未満では、ヒュームドシリカの造粒粉のかさ密度が低く、またこの造粒粉が凝集してしまい、高周波プラズマ中に安定的に供給できないという不具合があり、一方、二酸化珪素粉末の熱伝導性が低いため、８０μｍを越えると、ヒュームドシリカ造粒粉の中心部まで熱が伝わらず、温度が上がらないという不具合があるからである。またヒュームドシリカの平均粒径は５〜５０ｎｍの範囲にあり、ヒュームドシリカの比表面積は１０〜４００ｍ2／ｇの範囲にある。二酸化珪素粉末としてヒュームドシリカを用いると、ヒュームドシリカが高純度で安価であり、またヒュームドシリカの平均粒径が５〜５０ｎｍと小さく、更にヒュームドシリカの比表面積が１０〜４００ｍ2／ｇと比較的広いので、ヒュームドシリカが高周波プラズマ中で熱エネルギを受けて蒸発し易くなる。この結果、酸化珪素粉末を効率良く製造できる。
【００２７】
一方、二酸化珪素粉末としてヒュームドシリカの造粒粉を用いる場合、ヒュームドシリカをスラリー化又はゲル化した後、１００〜１１００℃の範囲、好ましくは１５０〜４００℃の範囲の温度で乾燥することが好ましい。ここで、ヒュームドシリカをゲル化した場合、このゲル化したヒュームドシリカをアルゴンガス雰囲気、窒素ガス雰囲気、乾燥空気等の中で２００〜４００℃の温度に６〜２４時間保持して乾燥した後に、平均粒径が上記範囲になるようにビーズミル等で粉砕することにより、ヒュームドシリカの造粒粉を得ることができる。またヒュームドシリカをスラリー化した場合、このスラリー化したヒュームドシリカをアルゴンガス雰囲気、窒素ガス雰囲気、乾燥空気等の中で回転ディスク上に滴下しながらスプレードライヤで１５０〜２００℃の温度の熱風を吹付けて乾燥することにより、平均粒径が上記所定範囲にあるヒュームドシリカを得ることができる。更にヒュームドシリカをスラリー化した場合、このスラリー化したヒュームドシリカを大気雰囲気、アルゴンガス雰囲気、窒素ガス雰囲気、乾燥空気等の中で４００〜１１００℃の温度に２０分〜６時間保持して乾燥した後に、ロールクラッシャ等により粉砕し、更にこの粉砕物を振動篩等にて分級することにより、平均粒径が上記所定範囲にあるヒュームドシリカを得ることができる。
【００２８】
なお、ヒュームドシリカを用いるよりも、ヒュームドシリカの造粒粉を用いた方が、酸化珪素粉末の単位時間当たりの製造量を増大できる。その理由は次の通りである。ヒュームドシリカのかさ密度は、２０〜１００ｇ／リットルと極めて小さいため、高周波プラズマ中に比較的多くの量のヒュームドシリカを安定的に供給することが難しい。このため、ヒュームドシリカを、上記のようにスラリー化又はゲル化した後、所定の温度で乾燥させて、所定の平均粒径の造粒粉とすることにより、高周波プラズマ中に比較的多くの量のヒュームドシリカを安定的に供給できる。この結果、ヒュームドシリカの造粒粉の単位時間当たりの蒸発量を増大できるので、酸化珪素粉末の単位時間当たりの製造量を増大できる。
【００２９】
一方、金属珪素粉末としては、ケミカルグレード、セラミックスグレード、ソーラーグレード、半導体グレード等の金属珪素粉末が挙げられるが、不純物濃度の観点から、ソーラーグレード又は半導体グレードの金属珪素粉末を用いることが好ましい。また金属珪素粉末は、ボールミル等により平均粒径を体積基準で２０μｍ以下に調整することが好ましい。これは、金属珪素が、高周波プラズマ中で熱エネルギを受け易くするためである。また金属珪素粉末の純度は９９．９９９５％以上に設定されることが好ましい。これは、金属珪素粉末の純度が、二酸化珪素粉末の純度に大きく影響しているという理由に基づく。即ち、金属珪素粉末の純度が低いと、必然的に二酸化珪素粉末の純度も低くなるからである。このため、鉄等の磁性を有する不純物を除去するために、ボールミル等により粉砕した金属珪素粉末の磁選を行うことが好ましい。
【００３０】
このように構成された酸化珪素粉末の製造方法では、原料として安価な二酸化珪素粉末と金属珪素粉末の混合物を用い、これを無電極型の高周波誘電法により発生した高周波プラズマ中で、二酸化珪素粉末及び金属珪素粉末を蒸発させることにより、酸化珪素ガスを発生させ、これをガス流中で急冷させることにより、酸化珪素粉末を製造したので、ＳｉＯｘで表される酸化珪素粉末の酸素含有量Ｘが０．２以上１．０未満の範囲にあり、上記得られた酸化珪素粉末は非晶質になる。具体的には、上記無電極型の高周波プラズマ装置を用いて、高周波誘電法により高周波プラズマを発生させると、この高周波プラズマの温度は１００００Ｋ程度になるため、高周波プラズマ中の二酸化珪素粉末及び金属珪素粉末は蒸発して酸化珪素ガスとなり、酸化珪素ガスの一部が酸化珪素のプラズマ状態となり、酸化珪素ガスから分解した珪素及び酸素がプラズマ状態になる。これらの酸化珪素ガスと、プラズマ状態の酸化珪素と、プラズマ状態の珪素及び酸素は、無電極型の高周波誘導法により発生した高周波プラズマのガスや、これらの高周波プラズマから高周波プラズマ装置を保護するために流されているシースガスにより急冷され、平均粒径が体積基準で２〜２００ｎｍである微粒子状の酸化珪素粉末になる。従って、得られた微粒子状の酸化珪素粉末は非晶質となる。なお、シースガスとしては、アルゴンガス、窒素ガス、水素ガス等が挙げられる。
【００３１】
一方、高周波プラズマの発生雰囲気の圧力を０．０５〜０．１２ＭＰａの範囲に調整するので、高周波プラズマのエネルギ密度が大きく、二酸化珪素粉末及び金属珪素粉末を短時間で効率良く加熱できるとともに、高温領域で二酸化珪素粉末及び金属珪素粉末の反応速度を指数関数的に増大させることができる。また、高周波プラズマの高周波出力をＡ(Ｗ)とし、二酸化珪素粉末及び金属珪素粉末の混合物の供給速度をＢ(ｋｇ／時)とするとき、Ａ／Ｂが１．０×１０4(Ｗ・時／ｋｇ)以上になるように調整して、高周波プラズマを発生させるので、二酸化珪素粉末及び金属珪素粉末の反応速度が速くなるという理由により、ＳｉＯｘで表される酸化珪素粉末の酸素含有量Ｘ（酸素価数Ｘ）を０．２以上１．０未満の範囲に制御できる。更に酸化珪素粉末の酸素含有量Ｘ（酸素価数Ｘ）は、高周波プラズマの出力や、二酸化珪素粉末及び金属珪素粉末の混合物の供給速度を調整するだけではなく、二酸化珪素粉末及び金属珪素粉末の混合比（質量比）を調整することにより、０．２以上１．０未満の範囲に制御できる。具体的には、高周波プラズマの高周波出力をＡと二酸化珪素粉末及び金属珪素粉末の混合物の供給速度Ｂとの比であるＡ／Ｂが大きいほど、また二酸化珪素粉末と金属珪素粉末の混合比において二酸化珪素粉末の含有割合が小さいほど、ＳｉＯｘの酸素含有量Ｘは小さくなる傾向にあり、これを利用して酸化珪素粉末の酸素含有量Ｘ（酸素価数Ｘ）を０．２以上１．０未満の範囲に制御できる。
【００３２】
このようにして製造された酸化珪素粉末では、平均粒径が体積基準で０．００２〜１μｍの範囲にあるため、ステンレス鋼等の基板上に析出した酸化珪素を掻き取り等によって回収する必要がなく、また回収した酸化珪素をボールミル等により粉砕して粒度を調整する必要がなく、酸化珪素粉末への不純物の混入が少ない。この結果、酸化珪素粉末中の不純物濃度が最大で１０ｐｐｍ未満と低くなる。なお、酸化珪素粉末の平均粒径は体積基準で０．０５〜０．５μｍの範囲にあることが好ましく、酸化珪素粉末中の不純物濃度は最大で１ｐｐｍ未満であることが好ましい。
【００３３】
なお、本明細書において、ヒュームドシリカの比表面積は、比表面積測定装置（型式名：AUTOSORB-iQ2、QUANTACHROME社製）を用いたＢＥＴ３点法により測定した値である。ここで、ＢＥＴ３点法とは、相対圧力３点に対する窒素吸着量から傾きを求め、ＢＥＴ式から比表面積値を求める方法である。また、窒素吸着量の測定は、１５０℃の温度に６０分間保持する脱気処理後に行なわれる。また、本明細書において、平均粒径が体積基準で０．０１μｍ未満である酸化珪素粉末の平均粒径は、超音波を掛けたイオン交換水に酸化珪素粉末を分散させてスラリー又はゲルを調製し、このスラリー又はゲルを用いて凍結割断レプリカ法によりレプリカ膜を作製し、このレプリカ膜を透過型電子顕微鏡（ＴＥＭ）（型式名：JEM-1400型、日本電子社製）により観察して、酸化珪素粉末の粒子１００個の粒径をそれぞれ測定し、これらの平均値を算出することにより求めた値である。更に、本明細書において、ヒュームドシリカ、ヒュームドシリカの造粒粉、金属珪素粉末、酸化珪素粉末等の平均粒径は、レーザ回折式粒度分布測定装置（型式名：MS-3000、Malvern社製）を用いて体積基準での平均粒径を３回測定し、これらの平均値を算出することにより求めた値である。
【実施例】
【００３４】
次に本発明の実施例を比較例とともに詳しく説明する。
【００３５】
＜実施例１＞
先ず比表面積が３０ｍ2／ｇであり平均粒径が体積基準で０．０４μｍであるヒュームドシリカと、平均粒径が体積基準で０．３μｍであり純度が９９．９９９９％である金属珪素粉末とを用意した。次に図１に示すように、無電極型の高周波プラズマ装置１０を用い、表１に示す条件で高周波誘電法により高周波プラズマ１２を発生させた。更にこの発生した高周波プラズマ中に上記ヒュームドシリカ及び金属珪素粉末を表１に示す混合比で混合して投入し、非晶質の酸化珪素粉末１１（ＳｉＯｘ）を製造した。具体的には、先ず無電極型の高周波プラズマ装置１０のガス導入管１８から作動ガスのアルゴンガスを表１に示す流量で導入して、プラズマトーチ１３の高周波誘導コイル１３ｂに表１に示す周波数及び出力の高周波電力を供給して石英管１３ａ内からチャンバ内１４にかけて高周波プラズマ１２を発生させた。次に高周波プラズマ１２が安定した後に、水素を表１に示す流量になるまで徐々に導入して、アルゴン−水素プラズマからなる高周波プラズマ１２を発生させた。更にアルゴン−水素プラズマからなる高周波プラズマ１２中に、上記ヒュームドシリカ及び金属珪素粉末の混合物（原料粉末）を投入して、非晶質の酸化珪素粉末１１（ＳｉＯｘ）を製造した。上記高周波プラズマ１２中で生成された酸化珪素粉末１１（ＳｉＯｘ）は、回収容器１６に落下し回収された。また一部の酸化珪素粉末は、排出口１４ａから排ガスとともに排出されて、バグフィルタ（図示せず）により回収された。上記回収容器１６及びバグフィルタに回収された酸化珪素粉末１１を実施例１とした。
【００３６】
＜実施例２＞
先ず比表面積９０ｍ2／ｇのヒュームドシリカ１ｍｏｌに対して、イオン交換水１３ｍｏｌを準備した。次いでこのイオン交換水を容器に入れて、窒素雰囲気下で温度を２５℃に保持して撹拌しながら、ヒュームドシリカを添加し、その後３時間撹拌を継続して、シリカ質のゲルを調製した。次にこのシリカ質のゲルをパイレックス（コーニング社の登録商標）ガラス製の容器に入れて、アルゴン雰囲気下で２００℃の温度に２４時間保持して乾燥させ、ヒュームドシリカの乾燥粉を得た。更にこのヒュームドシリカの乾燥粉を、ビーズミルで粉砕して、ヒュームドシリカの造粒粉を得た。ここで、ヒュームドシリカの乾燥粉のビーズミルによる粉砕は、石英製の円筒容器に、ヒュームドシリカの乾燥粉とシリカ製のビーズを入れて、この円筒容器を３０ｒｐｍの回転速度で２４時間回転させることにより行った。
【００３７】
一方、平均粒径が体積基準で１．３μｍであり純度が９９．９９９９％である金属珪素粉末とを用意した。続いて、図１に示すように、無電極型の高周波プラズマ装置を用い、表１に示す条件で高周波誘電法により高周波プラズマを発生させた。更にこの発生した高周波プラズマ中に上記ヒュームドシリカの造粒粉及び金属珪素粉末を表１に示す混合比で混合して投入し、非晶質の酸化珪素粉末１１（ＳｉＯｘ）を製造した。具体的には、先ず無電極型の高周波プラズマ装置１０のガス導入管１８から作動ガスのアルゴンガスを表１に示す流量で導入して、プラズマトーチ１３の高周波誘導コイル１３ｂに表１に示す周波数及び出力の高周波電力を供給して石英管１３ａ内からチャンバ１４内にかけて高周波プラズマ１２を発生させた。次に高周波プラズマ１２が安定した後に、水素ガス及びヘリウムガスを表１に示す流量になるまで徐々に導入して、アルゴン−水素−ヘリウムプラズマからなる高周波プラズマ１２を発生させた。更にアルゴン−水素−ヘリウムプラズマからなる高周波プラズマ１２中に、上記ヒュームドシリカの造粒粉及び金属珪素粉末の混合物（原料粉末）を投入して、非晶質の酸化珪素粉末１１（ＳｉＯｘ）を製造した。上記高周波プラズマ１２中で生成された酸化珪素粉末１１（ＳｉＯｘ）は、回収容器１６に落下し回収された。また一部の酸化珪素粉末は、排出口１４ａから排ガスとともに排出されて、バグフィルタ（図示せず）により回収された。上記回収容器１６及びバグフィルタに回収された酸化珪素粉末１１を実施例２とした。
【００３８】
＜実施例３＞
先ず図２に示すように、回転する複数の突片５４を有する連続混練装置５０の容器５１に、比表面積２００ｍ2／ｇのヒュームドシリカを３ｋｇ／時間の速度で供給するとともに、１５℃のイオン交換水を７ｋｇ／時間の速度で供給して混合し、３０質量％のヒュームドシリカを含有したスラリー５５を調製した。上記連続混練装置５０は、底板５１ａを有し上面が開放された円筒状の容器５１と、この底板５１ａの中央に鉛直方向に延びて挿通され上端が容器５１内の上部に位置するように回転可能に設けられた回転軸５２と、この回転軸５２の上端に固着された円板状の回転板５３と、この回転板５３の下面に半径方向及び円周方向にそれぞれ所定の間隔をあけかつ下方に向って突設された複数の円柱状の突片５４とを備える。底板５１ａと回転軸５２との間には、容器５１内のスラリー５５の漏れを阻止するシール部材５６と、回転軸５２を底板５１ａに対して回転可能に保持する一対の軸受５７，５７とが介装される。また図２中の符号５８は容器５１内のスラリー５５を排出するための排出管である。更に図２中の符号５９は排出管５８に設けられた開閉弁であり、この開閉弁５９を開くと、容器５１内のスラリー５５が排出管５８を通って排出されるようになっている。次に湿度８０％の空気中で上記スラリーを、回転速度２５００ｒｐｍで回転する直径１００ｍｍのピンディスク上に滴下しながら、スプレードライヤで２５０℃の熱風を吹付けて乾燥し造粒した。これによりオープンポアを有し平均粒径が体積基準で７μｍである球形状のヒュームドシリカの造粒粉を得た。
【００３９】
一方、平均粒径が体積基準で１２μｍであり純度が９９．９９９５％である金属珪素粉末とを用意した。続いて、図１に示すように、無電極型の高周波プラズマ装置を用い、表１に示す条件で高周波誘電法により高周波プラズマを発生させた。更にこの発生した高周波プラズマ中に上記ヒュームドシリカの造粒粉及び金属珪素粉末を表１に示す混合比で混合して投入し、非晶質の酸化珪素粉末１１（ＳｉＯｘ）を製造した。具体的には、先ず無電極型の高周波プラズマ装置１０のガス導入管１８から作動ガスのアルゴンガスを表１に示す流量で導入して、プラズマトーチ１３の高周波誘導コイル１３ｂに表１に示す周波数及び出力の高周波電力を供給して石英管１３ａ内からチャンバ１４内にかけて高周波プラズマ１２を発生させた。次に高周波プラズマ１２が安定した後に、水素ガス及びヘリウムガスを表１に示す流量になるまで徐々に導入して、アルゴン−水素−ヘリウムプラズマからなる高周波プラズマ１２を発生させた。更にアルゴン−水素−ヘリウムプラズマからなる高周波プラズマ１２中に、上記ヒュームドシリカの造粒粉及び金属珪素粉末の混合物（原料粉末）を投入して、非晶質の酸化珪素粉末１１（ＳｉＯｘ）を製造した。上記高周波プラズマ１２中で生成された酸化珪素粉末１１（ＳｉＯｘ）は、回収容器１６に落下し回収された。また一部の酸化珪素粉末は、排出口１４ａから排ガスとともに排出されて、バグフィルタ（図示せず）により回収された。上記回収容器１６及びバグフィルタに回収された酸化珪素粉末１１を実施例３とした。
【００４０】
＜実施例４＞
先ず図２に示すように、回転する複数の突片５４を有する連続混練装置５０の容器５１に、比表面積３００ｍ2／ｇのヒュームドシリカを１０ｋｇ／時間の速度で供給するとともに、５℃のイオン交換水を１０ｋｇ／時間の速度で供給して混合し、５０質量％のヒュームドシリカを含有したスラリー５５を調製した。次にこのスラリーを石英製の容器に入れて、大気雰囲気下で１１００℃の温度に６時間保持して乾燥させ、ヒュームドシリカの乾燥粉を得た。更にヒュームドシリカの乾燥粉を石英製の容器から取出し、ロールクラッシャを用いて粉砕した。このときロールクラッシャのロール隙間を０．２ｍｍに調整し、ロール回転速度を５０ｒｐｍに調整した。この粉砕した乾燥粉を目開き１２０μｍの振動篩を用いて分級し、平均粒径が体積基準で５６μｍであるヒュームドシリカの造粒粉を得た。
【００４１】
一方、平均粒径が体積基準で１８μｍであり純度が９９．９９９５％である金属珪素粉末とを用意した。続いて、図１に示すように、無電極型の高周波プラズマ装置を用い、表１に示す条件で高周波誘電法により高周波プラズマを発生させた。更にこの発生した高周波プラズマ中に上記ヒュームドシリカの造粒粉及び金属珪素粉末を表１に示す混合比で混合して投入し、非晶質の酸化珪素粉末１１（ＳｉＯｘ）を製造した。具体的には、先ず無電極型の高周波プラズマ装置１０のガス導入管１８から作動ガスのアルゴンガスを表１に示す流量で導入して、プラズマトーチ１３の高周波誘導コイル１３ｂに表１に示す周波数及び出力の高周波電力を供給して石英管１３ａ内からチャンバ１４内にかけて高周波プラズマ１２を発生させた。次に高周波プラズマ１２が安定した後に、水素ガスを表１に示す流量になるまで徐々に導入して、アルゴン−水素プラズマからなる高周波プラズマ１２を発生させた。更にアルゴン−水素プラズマからなる高周波プラズマ１２中に、上記ヒュームドシリカの造粒粉及び金属珪素粉末の混合物（原料粉末）を投入して、非晶質の酸化珪素粉末１１（ＳｉＯｘ）を製造した。上記高周波プラズマ１２中で生成された酸化珪素粉末１１（ＳｉＯｘ）は、回収容器１６に落下し回収された。また一部の酸化珪素粉末は、排出口１４ａから排ガスとともに排出されて、バグフィルタ（図示せず）により回収された。上記回収容器１６及びバグフィルタに回収された酸化珪素粉末１１を実施例４とした。
【００４２】
＜比較例１＞
先ず比表面積が３００ｍ2／ｇであるヒュームドシリカ５５ｇと、比表面積が２ｍ2／ｇであり純度が９９．８％である金属珪素粉末５０ｇとを、ステンレス鋼製の容器に入れ、この容器を乾式粉体混合装置に入れて回転速度３０ｒｐｍで３時間混合した。次にこの混合粉末を、タングステン製の容器に入れて、１００Ｐａ以下の圧力に真空引きした後に、１３００℃に加熱しこの温度に１０時間保持して、酸化珪素ガスを発生させた。この酸化珪素ガスは、５００℃に水冷されたステンレス鋼製の基体上に導入され、この基体上に酸化珪素が析出した。更にこの析出した酸化珪素を基体上から掻き取った後、ビーズミルにて粉砕して酸化珪素粉末を得た。具体的には、ステンレス鋼製の円筒容器に、上記掻き取った酸化珪素とステンレス鋼製のビーズを入れ、上記円筒容器を５０ｒｐｍの回転速度で２４時間回転させて粉砕することにより、酸化珪素粉末を得た。この酸化珪素粉末を比較例１とした。
【００４３】
＜比較例２＞
比較例１で得られた酸化珪素粉末５０ｇをタングステン製の第１容器に入れて、１００Ｐａ以下の圧力に真空引きした後に、１３００℃に加熱しこの温度に６時間保持して、酸化珪素ガスを発生させた。同時に平均粒径が体積基準で１８μｍであり純度が９９．８％である金属粉末５０ｇをタングステン製の第２容器に入れて、１００Ｐａ以下の圧力に真空引きした後に、２２００℃に加熱しこの温度に６時間保持して、珪素ガスを発生させた。次に上記酸化珪素ガスと珪素ガスとを反応させた後に、この反応ガスを５００℃に水冷されたステンレス鋼製の基体上に導入し、この基体上に酸化珪素を析出させた。更にこの析出した酸化珪素を基体上から掻き取った後、ビーズミルにて粉砕して酸化珪素粉末を得た。具体的には、ステンレス鋼製の円筒容器に、上記掻き取った酸化珪素とステンレス鋼製のビーズを入れ、上記円筒容器を５０ｒｐｍの回転速度で２４時間回転させて粉砕することにより、酸化珪素粉末を得た。この酸化珪素粉末を比較例２とした。
【００４４】
＜比較試験１及び評価＞
実施例１〜４と比較例１及び２の酸化珪素粉末（ＳｉＯｘ）の酸素含有量Ｘ（酸素価数Ｘ）を、Ｘ線光電子分光分析（ＸＰＳ）により測定した。また実施例１〜４と比較例１及び２の酸化珪素粉末の平均粒径を透過電子顕微鏡（ＴＥＭ）により観察して測定した。なお、上記酸化珪素粉末（ＳｉＯｘ）の酸素含有量Ｘ（酸素価数Ｘ）は、Ｘ線光電子分光分析（ＸＰＳ）装置（型式名：model-5600LS、ULVAC PHI社製）を用いて、酸化珪素粉末から検出された元素のナロー(Narrow)スペクトルについて定量分析を行うことにより求めた。その結果を表１に示す。
【００４５】
【表１】
2014088292.tif 000003
なお、表１において、(注１)には、『加熱してガス化した後に、析出させて粉砕することにより、酸化珪素粉末を作製した。』という文が挿入される。また、表１において、(注２)には、『比較例１の酸化珪素粉末と金属珪素粉末とを別々にガス化して反応させた後に、この反応ガスを析出させて粉砕することにより、酸化珪素粉末を作製した。』という文が挿入される。
【００４６】
表１から明らかなように、比較例１及び２では、酸化珪素粉末（ＳｉＯｘ）の酸素含有量Ｘ（酸素価数Ｘ）がそれぞれ１．６７及び０．９１であったのに対し、実施例１〜４では、酸化珪素粉末（ＳｉＯｘ）の酸素含有量Ｘ（酸素価数Ｘ）が０．２４〜０．９２であった。このことから、実施例１〜４の酸化珪素粉末の酸素含有量Ｘ（酸素価数Ｘ）は、比較例２の酸化珪素粉末と同様に、０．２以上１．０未満の範囲に入ることが分かった。また、比較例１及び２では、酸化珪素粉末の平均粒径がそれぞれ１．２μｍ及び１．４μｍと大きかったのに対し、実施例１〜４では、酸化珪素粉末の平均粒径が０．００５〜０．９８０μｍと小さくなった。これらのことから二酸化珪素粉末及び金属珪素粉末の混合比、無電極型の高周波プラズマの発生条件、原料の供給速度等を変更することにより、酸化珪素粉末の酸素含有量Ｘ（酸素価数Ｘ）及び平均粒径を制御できることが分かった。
【００４７】
＜比較試験２及び評価＞
実施例１〜４と比較例１及び２の酸化珪素粉末に含まれる不純物の含有量を測定した。具体的には、実施例１〜４と比較例１及び２の酸化珪素粉末に含まれるアルミニウム（Ａｌ）、鉄（Ｆｅ）及びニッケル（Ｎｉ）の含有量をそれぞれ測定した。その結果を表２に示す。
【００４８】
【表２】
2014088292.tif 000004
【００４９】
表２から明らかなように、比較例１及び２では、不純物であるアルミニウム（Ａｌ）がそれぞれ１７ｐｐｍ及び１９ｐｐｍと多かったのに対し、実施例１〜４では、不純物であるアルミニウム（Ａｌ）が０．３〜０．５ｐｐｍと少なくなった。また、比較例１及び２では、不純物である鉄（Ｆｅ）がそれぞれ３１５ｐｐｍ及び９６７ｐｐｍと多かったのに対し、実施例１〜４では、不純物である鉄（Ｆｅ）が１．６〜９．２ｐｐｍと少なくなった。更に、比較例１及び２では、不純物であるニッケル（Ｎｉ）がそれぞれ４５ｐｐｍ及び１１５ｐｐｍと多かったのに対し、実施例１〜４では、不純物であるニッケル（Ｎｉ）が０．１〜１．８ｐｐｍと少なくなった。
【符号の説明】
【００５０】
１１  酸化珪素粉末
１２  高周波プラズマ
【図１】
2014088292.tif 000005
【図２】
2014088292.tif 000006